(57)【要約】【課題】ＰＰＳ基材に対する付着性に優れると共に、耐熱性に優れたＰＰＳ基材用の塗料組成物、ＰＰＳ基材に、この塗料組成物の塗膜が形成された塗装品、及びその製造方法を提供する。【解決手段】メチル系シリコーン樹脂を含有する塗料組成物を用いる。また、必要に応じて塗料組成物にエポキシ基を有するシランカップリング剤、金属キレート剤を含有させる。塗料組成物を塗布後の塗装品は、塗布後又は使用時に１５０〜２００℃で、３０〜９０分間加熱することが好ましい。【選択図】なし【特許請求の範囲】
【請求項１】
ポリフェニレンサルファイド基材に塗布するための塗料組成物であって、有機置換基の総てがメチル基又はエチル基であるメチル系シリコーン樹脂を含有することを特徴とする塗料組成物。
【請求項２】
さらにエポキシ基を有するシランカップリング剤を含有する、請求項１に記載の塗料組成物。
【請求項３】
さらに金属キレート剤を含有する、請求項１または２に記載の塗料組成物。
【請求項４】
前記メチル系シリコーン樹脂の重量平均分子量が２００万〜４００万である、請求項１〜３のいずれか一項に記載の塗料組成物。
【請求項５】
ポリフェニレンサルファイド基材と、その表面の少なくとも一部に形成された請求項１〜４のいずれか一項に記載の塗料組成物の塗膜を有することを特徴とする塗装品。
【請求項６】
前記ポリフェニレンサルファイド基材が、前記塗膜が形成された表面に、ポリフェニレンサルファイドの硫黄原子の少なくとも一部が酸化されて極性基となっている酸化ポリフェニレンサルファイド層を有する、請求項５に記載の塗装品。
【請求項７】
ポリフェニレンサルファイド基材の表面の少なくとも一部に、請求項１〜４のいずれか一項に記載の塗料組成物を塗布し、加熱することを特徴とする塗装品の製造方法。
【請求項８】
前記ポリフェニレンサルファイド基材が、前記塗料組成物を塗布する表面に、ポリフェニレンサルファイドの硫黄原子の少なくとも一部が酸化されて極性基となっている酸化ポリフェニレンサルファイド層を有する、請求項７に記載の塗装品の製造方法。
【請求項９】
１５０〜２００℃で、３０〜９０分間加熱する、請求項７または８に記載の塗装品の製造方法。
【発明の詳細な説明】
【技術分野】
【０００１】
本発明は、ポリフェニレンサルファイド基材に塗布するための塗料組成物、塗装品及び塗装品の製造方法に関する。
【背景技術】
【０００２】
ポリフェニレンサルファイド（以下、ＰＰＳと称する場合がある。）は硫黄とベンゼン環の繰り返し構造を持った樹脂であり、約２８０℃の融点を持つ結晶性の熱可塑性スーパーエンジニアリングプラスチックである。
ＰＰＳは、耐熱性、耐薬品性、広範な温度範囲での寸法安定性、難燃性、電気特性、機械特性に優れている。そのため、主に耐熱性や高い信頼性が求められる自動車部品、照明部品、家電部品、住設機器電子機器などに広く使用されている。
【０００３】
しかし、ＰＰＳは光や熱による外観変化の点で問題があり、直射日光、蛍光灯、水銀灯、あるいは高温雰囲気に長時間さらされた場合、茶色く変色しやすい。
ＰＰＳ基材を光や熱から保護するために、あるいは、ＰＰＳ基材に意匠性を付与するために、ＰＰＳ基材に塗膜を形成することが求められる。ところが、ＰＰＳは結晶性が高いことから、ＰＰＳ基材に対して充分な付着性を示す塗料は少ない。
ＰＰＳ基材のように、充分な付着性を得ることが難しい基材にも使用可能な塗料として、エポキシ基と水酸基を有するアクリル樹脂とアミノ基含有化合物を含む塗料組成物が提案されている（特許文献１）。
【先行技術文献】
【特許文献】
【０００４】
【特許文献１】特開２００２−３０９１６５号公報
【発明の概要】
【発明が解決しようとする課題】
【０００５】
前述のように、ＰＰＳは高い耐熱性を有しており、変色などの外観変化を厭わなければ、２００〜２３０℃程度の温度条件下での連続使用が可能である。しかし、特許文献１の塗料組成物のようにアクリル骨格を有する樹脂の耐熱温度は７０〜９０℃程度に留まり、ＰＰＳが用いられる高熱温度領域（１００−２００℃前後）では変色や焦げつきなどが発生してしまう。そのため、ＰＰＳの光や熱による外観変化を防ぐ目的で、特許文献１の塗料組成物を用いると、ＰＰＳ本来の特性が活かせない。
【０００６】
本発明は、上記事情に鑑みてなされたものであって、ＰＰＳ基材に対する付着性に優れると共に、耐熱性に優れたＰＰＳ基材用の塗料組成物、ＰＰＳ基材に、この塗料組成物の塗膜が形成された塗装品、及びその製造方法を提供することを課題とする。
【課題を解決するための手段】
【０００７】
上記の課題を達成するために、本発明は以下の構成を採用した。
［１］ポリフェニレンサルファイド基材に塗布するための塗料組成物であって、有機置換基の総てがメチル基又はエチル基であるメチル系シリコーン樹脂を含有することを特徴とする塗料組成物。
［２］さらにエポキシ基を有するシランカップリング剤を含有する、［１］に記載の塗料組成物。
［３］さらに金属キレート剤を含有する、［１］または［２］に記載の塗料組成物。
［４］前記メチル系シリコーン樹脂の重量平均分子量が２００万〜４００万である、［１］〜［３］の何れか一項に記載の塗料組成物。
［５］ポリフェニレンサルファイド基材と、その表面の少なくとも一部に形成された［１］〜［４］のいずれか一項に記載の塗料組成物の塗膜を有する塗装品。
［６］前記ポリフェニレンサルファイド基材が、前記塗膜が形成された表面に、ポリフェニレンサルファイドの硫黄原子の少なくとも一部が酸化されて極性基となっている酸化ポリフェニレンサルファイド層を有する、［５］に記載の塗装品。
［７］ポリフェニレンサルファイド基材の表面の少なくとも一部に、［１］〜［４］のいずれか一項に記載の塗料組成物を塗布し、加熱することを特徴とする塗装品の製造方法。
［８］前記ポリフェニレンサルファイド基材が、前記塗料組成物を塗布する表面に、ポリフェニレンサルファイドの硫黄原子の少なくとも一部が酸化されて極性基となっている酸化ポリフェニレンサルファイド層を有する、［７］に記載の塗装品の製造方法。
［９］１５０〜２００℃で、３０〜９０分間加熱する、［７］または［８］に記載の塗装品の製造方法。
【発明の効果】
【０００８】
本発明の塗料組成物は、ＰＰＳ基材に対する付着性と耐熱性に優れる。また、本発明の塗装品は、付着性と耐熱性に優れる塗膜を有するため、ＰＰＳ基材が光や熱から保護されると共に、意匠性を付与したものとすることも可能である。また、本発明の塗装品の製造方法によれば、ＰＰＳ基材が光や熱から保護された塗装品、あるいは、意匠性を付与された塗装品を提供することが可能である。
【発明を実施するための形態】
【０００９】
［ＰＰＳ基材］
本明細書におけるポリフェニレンサルファイド（ＰＰＳ）とは、次の化学式（１）で示される構成単位を、全構成単位に対して８０モル％以上含む重合体をいう。本発明におけるＰＰＳは、化学式（１）で示される構成単位を、全構成単位に対して９０モル％以上含むことが好ましい。
【００１０】
【化１】
2020029525.tif 000002
【００１１】
化学式（１）で示される構成単位の割合が８０モル％未満では結晶性、軟化点が低くなり、基材の耐熱性、寸法安定性および機械的特性などを損なう。繰り返し単位の２０モル％未満（好ましくは１０モル％未満）であれば、他の共重合可能構成単位が含まれていても差し支えない。共重合体の場合は、ランダム共重合体とブロック共重合体のいずれでもよい。
【００１２】
化学式（１）における硫黄原子は、パラ位に結合していることが好ましい。すなわち、本明細書におけるＰＰＳは、ポリ−ｐ−フェニレンサルファイド、または、ポリ−ｐ−フェニレンサルファイドの一部（２０モル％未満、好ましくは１０モル％未満）の構成単位が、他の共重合可能構成単位に置換された共重合体であることが好ましい。
【００１３】
本明細書におけるＰＰＳ樹脂組成物とは上記ＰＰＳを５０質量％以上含む樹脂組成物をいう。本明細書におけるＰＰＳ樹脂組成物は、上記ＰＰＳを７０〜１００質量％含むことが好ましく、８０〜１００質量％含むことがより好ましく、９０〜１００質量％含むことがさらに好ましい。
ＰＰＳ樹脂組成物に含まれるＰＰＳ以外の成分としては、ＰＰＳ以外のポリマー、充填材、添加物が挙げられる。
【００１４】
ＰＰＳ以外のポリマーは、流動性改良、反り防止、摺動特性付与等の改質目的で配合され、ＰＰＳとアロイ化される。例えば、オレフィン樹脂などが摺動特性付与のために配合される。
充填材としては、ガラス繊維、カーボン繊維、炭酸カルシウム、マイカ等の無機質充填材が挙げられる。無機質充填材を配合することに機械的性質を向上させることができる。
添加物としては、滑剤、着色剤、紫外線吸収剤、帯電防止剤、酸化防止剤等が挙げられる。
【００１５】
本明細書におけるＰＰＳ樹脂組成物の溶融粘度は、製膜性の点から、温度３００℃、せん断速度２００ｓｅｃ−１のもとで１０〜５０００Ｐａ・ｓであることが好ましく、５０〜１２００Ｐａ・ｓであることがより好ましい。
【００１６】
本発明のポリフェニレンサルファイド基材（ＰＰＳ基材）とは、上記ＰＰＳ樹脂組成物を溶融成形した基材である。本発明のＰＰＳ基材の形状に特に限定はなく、例えば、シート状とすることができる。
また、シート状とする場合の厚みにも限定はなく、例えば、０．５〜６μｍとすることができる。
【００１７】
本発明の塗装品におけるＰＰＳ基材は、本発明の塗膜が形成された表面に酸化ＰＰＳ層（酸化ポリフェニレンサルファイド層）が存在する酸化ＰＰＳ基材でも、酸化ＰＰＳ層が存在しない非酸化ＰＰＳ基材でもよいが、酸化ＰＰＳ基材であることが好ましい。
また、本発明の塗装品の製造方法におけるＰＰＳ基材は、本発明の塗料組成物が塗布される表面に酸化ＰＰＳ層が存在する酸化ＰＰＳ基材であることが好ましい。
【００１８】
酸化ＰＰＳ層は、ＰＰＳの硫黄原子の少なくとも一部が酸化されて極性基となっている層である。
酸化ＰＰＳ層は、コロナ処理またはプラズマ処理を行うことにより形成することができる。また、本発明の塗料組成物を塗布する前において、酸素の存在下で２００℃以上に加熱することによっても形成できる。
さらに、本発明者は、本発明の塗料組成物を塗布した後であっても、酸素の存在下で２００℃以上に加熱すると、塗料組成物の層を透過した酸素により、酸化ＰＰＳ層が形成されることを見いだした。したがって、酸化ＰＰＳ層は、本発明の塗料組成物を塗布後に熱硬化させる際又は使用時に、２００℃以上に加熱することによっても形成できる。
【００１９】
［塗料組成物］
本発明の塗料組成物は、前記ポリフェニレンサルファイド基材（ＰＰＳ基材）に塗布するための塗料組成物であって、メチル系シリコーン樹脂を含有する。
【００２０】
（メチル系シリコーン樹脂）
シリコーン樹脂は、１官能であるＲ３ＳｉＯ１／２単位（以下Ｍ単位という。）と、２官能であるＲ２ＳｉＯ２／２単位（以下Ｄ単位という。）と、３官能であるＲＳｉＯ３／２単位（以下Ｔ単位という。）と、４官能であるＳｉＯ４／２単位（以下Ｑ単位という。）から構成され、Ｔ単位を主成分とする樹脂である。ただし、Ｒは有機置換基である。
シリコーン樹脂は、シロキサン結合を主骨格とし、加熱すると脱水縮合反応により、三次元網目構造の硬い塗膜を形成する樹脂である。
【００２１】
本発明におけるメチル系シリコーン樹脂とは、前記有機置換基Ｒの総てが、メチル基又はエチル基であるシリコーン樹脂である。本発明におけるメチル系シリコーン樹脂は、有機置換基Ｒの全部又は一部がメチル基であるメチルシリコーン樹脂であることが好ましく、有機置換基Ｒの全部がメチル基であるメチルシリコーン樹脂であることが特に好ましい。
有機置換基Ｒの総てが、メチル基又はエチル基であることにより、本発明におけるメチル系シリコーン樹脂は、ＰＰＳ基材に強固に付着する塗膜を形成することができる。
【００２２】
本発明におけるメチル系シリコーン樹脂の重量平均分子量は、１００万〜５００万であることが好ましく、２００万〜４００万であることがより好ましく、３００万〜３５０万であることがさらに好ましい。重量平均分子量が１００万以上であることにより、得られる塗膜における架橋点が少なくなる。その結果、クラックか生じにくい塗膜を形成しやすくなる。また、重量平均分子量が５００万以下であることにより、平滑な塗膜を形成しやすくなる。
なお、「重量平均分子量」とは、ゲル・パーミエーション・クロマトグラフィー（ＧＰＣ）法により測定されるポリスチレン換算値を意味する。
【００２３】
本発明の塗料組成物はメチル系シリコーン樹脂を含有することにより、特に、酸化ＰＰＳ基材に対する付着性が向上する。これは、メチル系シリコーン樹脂が有するメチル基又はエチル基、特にメチル基と、酸化ＰＰＳ基材との間の静電的な結合エネルギーによるものと考えられる。
すなわち、電子供与性の強いメチル基等（δ−部）と、酸化ＰＰＳ基材における硫黄原子由来の極性基（δ＋部）との間の静電気的な引力により、付着性が発現するものと推測される。
【００２４】
（シランカップリング剤）
本発明の塗料組成物はエポキシ基を有するシランカップリング剤を含有することが好ましい。
シランカップリング剤は加水分解性シリル基を有する。加水分解性シリル基としては、メトキシ基、エトキシ基、ジアルコキシ基、トリアルコキシ基が挙げられる。中でもメトキシ基またはエトキシ基が好ましく、メトキシ基が特に好ましい。
【００２５】
エポキシ基を有するシランカップリング剤の具体例としては、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシランが挙げられる。中でも、３−グリシドキシプロピルトリメトキシシランが、反応性が高く、シリコーン樹脂とより架橋されやすいため、好ましい。
【００２６】
本発明の塗料組成物中のエポキシ基を有するシランカップリング剤の含有量は、メチル系シリコーン樹脂１００質量部（乾燥固形分換算、以下同じ）に対して、５〜２５質量部であることが好ましく、１０〜２０質量部であることがより好ましい。
エポキシ基を有するシランカップリング剤の含有量が好ましい下限値以上であることにより、ＰＰＳ基材への付着性を向上できる。また、好ましい上限値以下であることにより、シリコーン樹脂との溶解性が得られる。
【００２７】
本発明の塗料組成物はエポキシ基を有するシランカップリング剤を含有することにより、ＰＰＳ基材に対する付着性が、より強固となる。特に、非酸化ＰＰＳ基材に対して本発明の塗料組成物を塗布する場合は、塗料組成物中にエポキシ基を有するシランカップリング剤を含有することが好ましい。
【００２８】
本発明の塗料組成物はエポキシ基を有するシランカップリング剤を含有することにより、ＰＰＳ基材に対する付着性、特に非酸化ＰＰＳ基材に対する付着性が強固になる理由は、次のように考えられる。すなわち、シランカップリング剤の加水分解性シリル基がメチル系シリコーン樹脂と反応することにより、メチル系シリコーン樹脂にエポキシ基が導入される。そして、導入されたエポキシ基とＰＰＳとのファンデルワールス力による界面相互作用が生じることにより付着性が発現するものと推測される。
【００２９】
なお、シランカップリング剤は、エポキシ基部分が２００℃程度で熱分解するため、ＰＰＳ基材が２００℃以上の温度条件下に置かれた場合は熱分解し、シランカップリング剤による付着性は失われると考えられる。
しかし、その場合は、ＰＰＳ基材が非酸化ＰＰＳ基材であっても、酸化ＰＰＳ基材に変化する。そのため、メチル系シリコーン樹脂が有するメチル基等と、酸化ＰＰＳ基材との間の静電的な結合エネルギーによって付着性が維持されるものと考えられる。
【００３０】
したがって、本発明の塗料組成物がエポキシ基を有するシランカップリング剤を含有することにより、非酸化ＰＰＳ基材に本発明の塗料組成物を塗布する際の付着性が向上する。
また、塗布後、塗料組成物を２００℃以上の温度で熱硬化したり、２００℃以上の温度で使用したりすることにより、メチル系シリコーン樹脂が有するメチル基等と、酸化ＰＰＳ基材との間の静電的な結合エネルギーによって付着性が維持されると考えられる。
また、塗料組成物を例えば１５０℃程度の低温で硬化し、ＰＰＳ基材の使用環境も１５０℃以下に留めれば、シランカップリング剤による付着性が維持できるものと考えられる。
【００３１】
（金属キレート剤）
本発明の塗料組成物は、金属キレート剤を含有することが好ましい。
金属キレート剤の中心金属としては、チタン、アルミニウム、ジルコニウム、鉄が挙げられる。中でもチタンは、反応性がもっとも高いので好ましい。
金属キレート剤の配位子としては、アセチルアセトネート、アセト酢酸エチル、エタノールアミン、エチルアセトンが挙げられる。中でもアセチルアセトネートとアセト酢酸エチルは、塗料組成物がゲル化しにくいため好ましい。アセチルアセトネートは、硬化しやすいため特に好ましい。
【００３２】
金属キレート剤の具体例としては、チタンジイソプロポキシビス（アセチルアセトネート）、チタンテトラアセチルアセトネート、チタンジイソプロボキシビス（エチルアセトアセテート）、チタンジイソプロポキシビス(トリエタノールアミネート)が挙げられる。中でも、チタンジイソプロポキシビス（アセチルアセトネート）が、反応性が高く、ゲル化しにくいため好ましい。
【００３３】
本発明の塗料組成物中の金属キレート剤の含有量は、メチル系シリコーン樹脂１００質量部に対して、０．２５〜２．５質量部であることが好ましく、０．５〜１．０質量部であることがより好ましい。
金属キレート剤の含有量が好ましい下限値以上であることにより、１５０℃加熱での硬化性を向上できる。また、好ましい上限値以下であることにより、ゲル化しにくい。
【００３４】
一般にシリコーン樹脂の縮合硬化反応は、２００〜２５０℃で起こる。この温度領域は、工業用塗料の硬化温度としては高めであり、１５０℃前後の温度で硬化できることが好ましい。本発明の塗料組成物は金属キレート剤を含有することにより、塗料組成物を低温で硬化させることが可能となる。
【００３５】
金属キレート剤は、塗料組成物において、触媒としての役割と架橋剤としての役割を果たすと考えられる。
触媒としての作用は、シリコーン樹脂の縮合硬化反応の活性化エネルギーを下げて反応温度を低下させる効果をもたらす。縮合硬化反応における反応前期には、主として、この触媒としての作用を発揮するものと考えられる。
【００３６】
架橋剤としての作用は、シリコーン樹脂中のシラノール基と脱アルコール反応することでシリコーン樹脂同士を架橋させる作用である。反応に寄与する金属キレート剤はシリコーン樹脂に比べて低分子量であるため反応性が高い。そのため、低温でもシリコーン樹脂同士を架橋させる反応を進行させることができ、低温での硬化が可能になるものと考えられる。
【００３７】
（溶剤）
本発明の塗料組成物は溶剤を含むことが好ましい。溶剤を含むことにより重量平均分子量が高いメチル系シリコーン樹脂を用いた場合でも、塗料組成物の粘度を所期の範囲に調整することができる。
溶剤としては、酢酸エチル、酢酸ブチル、ジイソブチルケトン、３-エトキシプロピオン酸エチル、トルエン、ジアセトンアルコールが挙げられる。これらの溶剤は、二種以上を併用してもよい。中でも、ジイソブチルケトン、３-エトキシプロピオン酸エチルが、樹脂溶解性を持ち、さらに基材に対し濡れやすいので好ましい。
本発明の塗料組成物中の溶剤の含有量は、メチル系シリコーン樹脂１００質量部に対して、５０〜１５０質量部であることが好ましく、５０〜１００質量部であることがより好ましい。
溶剤の含有量が好ましい下限値以上であることにより、平滑な塗膜が得られる。また、好ましい上限値以下であることにより、塗装後の塗料が垂れ難い。
【００３８】
（他の成分）
本発明の塗料組成物は、本発明の効果を損なわない種類及び量の他の成分を含有することができる。他の成分としては、分散剤、流動性調整剤、紫外線吸収剤、光安定剤、表面調整剤、などが挙げられる。また、塗膜の耐摩耗性を向上させるために、ポリエチレン系ワックスを配合してもよい。
【００３９】
また、他の成分として、染料、顔料（着色顔料、高輝材、体質顔料、その他意匠付与顔料）等の着色剤をさらに含有していてもよい。着色剤により、塗膜に着色したり、塗膜の光沢を調整したり、塗膜のテクスチャ（質感）を調整したりすることができる。ただし、クリア（無色）の塗膜を形成する場合は、着色剤を配合しない。
本発明の塗料組成物中の他の成分（乾燥固形分換算）の含有量は、メチル系シリコーン樹脂１００質量部に対して、１２５〜２５０質量部であることが好ましく、１００〜１５０質量部であることがより好ましい。
【００４０】
［塗装品］
塗装品は、ＰＰＳ基材の表面の少なくとも一部に、本発明の塗料組成物を塗布して形成された塗膜を有する物品である。
塗膜の厚みは特に限定されないが、５〜１５μｍが好ましく、７〜１２μｍがより好ましい。膜厚が好ましい下限値以上であれば付着性を確保できる。好ましい上限値以下であれば収縮によるクラックが起こり難い。
【００４１】
［塗装品の製造方法］
本発明の塗料組成物をＰＰＳ基材に塗装するに際しては、事前に表面の研磨を行ってもよいし、コロナ処理またはプラズマ処理を行うことにより酸化ＰＰＳ層を形成してもよい。
また、プライマー層として、例えば、エポキシ基を有するシランカップリング剤を塗布してもよい。この場合、非酸化ＰＰＳ基材にシランカップリング剤を含まない本発明の塗料組成物を塗布しても、付着性が得られる。
【００４２】
本発明の塗料組成物をＰＰＳ基材に塗布する方法は、種々の方法で行うことができる。例えば刷毛塗り、スプレー塗装、浸漬法による塗装、ロールコーターやフローコーターによる塗装などが適用できる。
【００４３】
塗布後に加熱することにより、本発明の塗料組成物が硬化した塗膜が形成される。
本発明の塗料組成物が金属キレート剤を含まない場合、加熱温度は、２００〜２５０℃が好ましく、２３０〜２５０℃がより好ましい。加熱時間は、３０〜６０分間が好ましく、５０〜６０分間がより好ましい。
加熱温度と加熱時間が好ましい下限値以上であれば、充分に硬化した塗膜が得られる。また、ＰＰＳ基材が非酸化ＰＰＳ基材であっても、酸化ＰＰＳ基材に変化させることができ、メチル系シリコーン樹脂との付着性が高まる。
加熱温度と加熱時間が好ましい上限値以下であれば、メチル系シリコーン樹脂の熱分解を避けることができる。
【００４４】
本発明の塗料組成物が金属キレート剤を含む場合、加熱温度は、１５０〜２００℃が好ましく、１５０〜１７０℃がより好ましい。加熱時間は、３０〜９０分間が好ましく、３０〜６０分間がより好ましい。
加熱温度と加熱時間が好ましい下限値以上であれば、充分に硬化した塗膜が得られる。加熱温度と加熱時間が好ましい上限値以下であれば、通常の工場設備で硬化させることができる。また、本発明の塗料組成物がエポキシ基を有するシランカップリング剤を含む場合、加熱温度と加熱時間が好ましい上限値以下であれば、エポキシ基を有するシランカップリング剤が熱分解せず、その付着性向上効果を維持できる。
【実施例】
【００４５】
次に、実施例により本発明をさらに詳細に説明するが、本発明はこれらの例によって限定されるものではない。
【００４６】
［使用した原料］
本実施例において使用した原料等は以下の通りである。
（シリコーン樹脂）
ＫＲ−２５１：信越化学工業株式会社製、メチルシリコーンレジン、重量平均分子量３００万〜４００万、有機置換基はメチル基のみ、Ｄ単位の含有量１２質量％、Ｔ単位の含有量８８質量％、１０５℃で３時間加熱した際の不揮発分２０質量％。
【００４７】
ＫＲ−２４２Ａ：信越化学工業株式会社製、メチルシリコーンレジン、重量平均分子量２，５００、有機置換基はメチル基のみ、Ｄ単位の含有量２質量％、Ｔ単位の含有量９８質量％、１０５℃で３時間加熱した際の不揮発分５０質量％。
【００４８】
ＫＲ−２１１：信越化学工業株式会社製、メチル／フェニルシリコーンレジン、有機置換基はメチル基及びフェニル基、１０５℃で３時間加熱した際の不揮発分７０質量％。
【００４９】
ＫＲ−２５５：信越化学工業株式会社製、メチル／フェニルシリコーンレジン、重量平均分子量３０万、有機置換基はメチル基及びフェニル基、１０５℃で３時間加熱した際の不揮発分５０質量％。
【００５０】
（シランカップリング剤）
エポキシシラン：ＸＩＡＭＥＴＥＲ社製、３−グリシドキシプロピルトリメトキシシラン。
【００５１】
（チタン化合物）
ＴＡ−８：マツモトファインケミカル社製、オルガチックス（登録商標）ＴＡ−８、チタンテトライソプロポキシド。
ＴＡ−３０：マツモトファインケミカル社製、オルガチックス（登録商標）ＴＡ−３０、チタンテトラ−２−エチルヘキソキシド。
ＴＣ−１００：マツモトファインケミカル社製、オルガチックス（登録商標）ＴＣ−１００、チタンジイソプロポキシビス（アセチルアセトネート）。
【００５２】
（アルミ化合物）
アルミキレートＭ：川研ファインケミカル（株）社製、アルミニウムアルキルアセトアセテートジイソプロピレート。
アルミキレートＤ：川研ファインケミカル（株）社製、アルミニウムモノアセチルアセトネートビス（エチルアセトアセテート）。
【００５３】
（溶剤）
酢酸エチル５０質量部、ジイソブチルケトン３０質量部、３−エトキシプロピオン酸エチル２０質量部の混合溶剤。
【００５４】
（ＰＰＳ基材）
ＰＰＳ基材としては、ＤＩＣ社製、ＦＺ２１００（事前に酸化ＰＰＳ層を形成する処理を行っていない非酸化ＰＰＳ基材。）を用いた。
【００５５】
［評価方法］
本実施例における評価方法は以下の通りである。
（付着性評価）
ＪＩＳ  Ｋ  ５６００＿５＿６に従いクロスカット試験を行い、同ＪＩＳにおける表１の試験結果の分類に従い評価した。
【００５６】
（硬化性評価）
ＪＩＳ  Ｋ  ５６００＿５＿４に従い鉛筆法による引っかき硬度試験を行い、硬化性を評価した。
【００５７】
（耐熱性試験）
空気中で２３０℃、２４０時間の加熱を行った後の外観を目視で確認すると共に、ＪＩＳ  Ｋ  ５６００＿５＿６に従いクロスカット試験を行い、同ＪＩＳにおける表１の試験結果の分類に従い付着性を評価した。
【００５８】
［実験Ａ］
ＰＰＳ基材の一方の表面における２０ｃｍ×３０ｃｍの範囲に、表１の配合で、例１〜４の塗料組成物をスプレー塗装により塗布した。塗工量は３０ｇとした。
その後、表１の加熱条件で加熱し、加熱後の塗膜について、付着性評価と硬化性評価を行った。結果を表１に示す。
【００５９】
【表１】
2020029525.tif 000003
【００６０】
表１に示すように、メチルシリコーン樹脂（メチルシリコーンレジン）を用いた例１、２では良好な付着性と硬化性が得られた。これは、２３０℃の加熱によりＰＰＳ基材の表面に酸化ＰＰＳ層が形成され、この酸化ＰＰＳ層とシリコーン樹脂のメチル基との間に静電的な結合エネルギーが生じたことによるものと考えられる。
これに対して、メチル基とフェニル基の両方を有するシリコーン樹脂（メチル／フェニルシリコーンレジン）を用いた例３、４では例１、２よりも付着性と硬化性が劣っていた。これは、メチル／フェニルシリコーンレジンでは、メチル基の量がメチル系シリコーン樹脂よりも少ないため、酸化ＰＰＳ層との間の静電的な結合エネルギーが充分に得られなかったためと考えられる。
【００６１】
［実験Ｂ］
ＰＰＳ基材の一方の表面における２０ｃｍ×３０ｃｍの範囲に、表２、３の配合で、例５〜１２の塗料組成物をスプレー塗装により塗布した。塗工量は３０ｇとした。
その後、表２、３の加熱条件で加熱し、加熱後の塗膜について、付着性評価と硬化性評価を行った。結果を表２、３に示す。
【００６２】
【表２】
2020029525.tif 000004
【００６３】
【表３】
2020029525.tif 000005
【００６４】
表２に示すように、メチルシリコーン樹脂（メチルシリコーンレジン）を用い、２３０℃で加熱した例７、８では、例１、２と同様に良好な付着性と硬化性が得られた。
これに対して、メチルシリコーン樹脂（メチルシリコーンレジン）を用いていても、１５０℃で加熱した例５では付着性と硬化性が劣り、２００℃で加熱した例６では、例５よりは改善されているものの、例１、２と同等の付着性と硬化性は得られなかった。
表２の結果から、塗膜とＰＰＳ基材との間の結合には、ＰＰＳ基材の表面に形成された酸化ＰＰＳ層が関与していると推定される。また、酸化ＰＰＳ層を充分に形成するためには、２００℃以上で加熱すべきことがわかった。
【００６５】
また、表３に示すように、メチル／フェニルシリコーンレジンを用いた例１１、１２では、２３０℃で加熱しても例７、８よりも付着性と硬化性が劣っていた。１５０℃または２００℃で加熱した例９、１０では、さらに付着性と硬化性に劣っていた。
これは、メチル／フェニルシリコーンレジンでは、メチル基の量がメチル系シリコーン樹脂よりも少ないため、酸化ＰＰＳ層が形成されても静電的な結合エネルギーが充分に得られなかったためと考えられる。
【００６６】
［実験Ｃ］
ＰＰＳ基材の一方の表面における２０ｃｍ×３０ｃｍの範囲に、表４、５の配合で、例１３〜２２の塗料組成物をスプレー塗装により塗布した。塗工量は３０ｇとした。
その後、表４、５の加熱条件で加熱し、加熱後の塗膜について、付着性評価と硬化性評価を行った。結果を表４、５に示す。
【００６７】
【表４】
2020029525.tif 000006
【００６８】
【表５】
2020029525.tif 000007
【００６９】
表４に示すように、メチルシリコーン樹脂（メチルシリコーンレジン）にチタンキレート剤であるＴＣ−１００を加えた例１５、１６の塗料組成物は、加熱温度が１５０℃と低いにも関わらず、良好な硬化性が得られた。
これは、ＴＣ−１００により塗膜の硬化が促進されたものと考えられる。
【００７０】
また、ＴＣ−１００とエポキシ基を有するシランカップリング剤であるエポキシシランを加えた例１６の塗料組成物は、加熱温度が１５０℃と低いにも関わらず、硬化性だけでなく、付着性も良好であった。
これに対して、ＴＣ−１００を加えたもののエポキシシランを用いていない例１５の塗料組成物は、付着性が不充分であった。
さらに、メチル／フェニルシリコーンレジンを用いた例２１、２２においても、エポキシシランを用いている例２２の方が、例２１より付着性に優れていた。
エポキシシランにより付着性が得られるのは、シリコーン樹脂に導入されたエポキシ基とＰＰＳ基材とのファンデルワールス力による界面相互作用が生じるためであると推測される。
【００７１】
また、ＴＣ−１００に代えて、チタンのアルコキシドであるＴＡ−８またはＴＡ−３０を配合した例１３、１４は、塗料組成物が、配合しただけでゲル化してしまい、塗膜を形成できなかった。これは、同じチタン化合物であっても、錯体ではないアルコキシドの場合は、触媒活性が高すぎるためと考えられる。
【００７２】
また、表５に示すように、ＴＣ−１００に代えてアルミのキレート剤を用いた例１７〜２０では、硬化はするものの硬度が低く、エポキシシランを使用しても付着性が向上しなかった。したがって、金属キレート材を用いる場合は、チタンキレート剤を用いることが好ましいことがわかった。
【００７３】
［実験Ｄ］
ＰＰＳ基材の一方の表面における２０ｃｍ×３０ｃｍの範囲に、表６の配合で、例２３〜２６の塗料組成物をスプレー塗装により塗布した。塗工量は３０ｇとした。
その後、表６の加熱条件で加熱し、加熱後の塗膜について、付着性評価と硬化性評価を行った。結果を表６に示す。
また、表６の加熱条件で加熱後の塗膜について、さらに空気中で２３０℃、２４０時間の加熱を行う耐熱性試験を行った。結果を表６に示す。
【００７４】
【表６】
2020029525.tif 000008
【００７５】
表６に示すように、メチルシリコーン樹脂（メチルシリコーンレジン）にＴＣ−１００とエポキシシランを加えた例２３、２４の塗料組成物は、いずれも耐熱性試験前の付着性が良好であった。また、耐熱性試験後の付着性も良好であった。
耐熱性試験前の付着性は、エポキシシランによってもたらされていると考えられる。他方、耐熱性試験を行った後は、エポキシシランは熱分解してしまっていると考えられるので、耐熱性試験後の付着性は、耐熱性試験によりＰＰＳ基材の表面に酸化ＰＰＳ層が形成され、この酸化ＰＰＳ層とシリコーン樹脂のメチル基との間に静電的な結合エネルギーが生じたことによってもたらされているものと考えられる。
【００７６】
また、耐熱性試験後の例２３の外観は良好であったが、例２４ではクラックがあった。これは、例２３の方が例２４よりも質量分子量が大きく、塗膜における架橋点が少なくなるため、クラックか生じにくくなっているものと考えられる。
【００７７】
また、メチル／フェニルシリコーンレジンにＴＣ−１００とエポキシシランを加えた例２３、２４の塗料組成物は、いずれも耐熱性試験前の付着性が良好であったものの、耐熱性試験後の付着性は劣っていた。
これは、耐熱性試験によりエポキシシランによる付着性が失われることによると考えられる。また、耐熱性試験でＰＰＳ基材の表面に酸化ＰＰＳ層が形成されても、シリコーン樹脂のメチル基が少ないため、酸化ＰＰＳ層とシリコーン樹脂のメチル基との間の静電的な結合エネルギーが充分に得られないためであると考えられる。